(57)【要約】【課題】加飾印刷が施された前面板と、光学表示パネル又はタッチパネルを貼り合わせた場合に、加飾印刷のインクが変色するという問題点を改善する光硬化型樹脂組成物の提供。【解決手段】加飾印刷が施された前面板と、タッチパネルまたは光学表示パネルとの貼り合せ用の光硬化型樹脂組成物であって、光重合性オリゴマー、光重合性モノマー及び光重合開始剤を含み、該光硬化型樹脂組成物中の水酸基含有光重合性モノマーの含量が５．５質量％以下であることを特徴とする光硬化型樹脂組成物。【選択図】なし【特許請求の範囲】
【請求項１】
加飾印刷が施された前面板と、タッチパネルまたは光学表示パネルとの貼り合せ用の光硬化型樹脂組成物であって、光重合性オリゴマー、光重合性モノマー及び光重合開始剤を含み、該光硬化型樹脂組成物中の水酸基含有光重合性モノマーの含量が５．５質量％以下であることを特徴とする光硬化型樹脂組成物。
【請求項２】
さらに、可塑剤を含有する、請求項１記載の光硬化型樹脂組成物。
【請求項３】
光重合性オリゴマーが、ポリイソプレン（メタ）アクリレートオリゴマー、ポリブタジエン（メタ）アクリレートオリゴマー及びポリウレタン（メタ）アクリレートオリゴマーからなる群から選ばれた１種以上のオリゴマーである、請求項１又は２記載の光硬化型樹脂組成物。
【請求項４】
光重合性モノマーが、（メタ）アクリレートモノマーからなる群から選ばれた１種以上のモノマーである、請求項１〜３のいずれか１項記載の光硬化型樹脂組成物。
【請求項５】
請求項１〜４のいずれか１項記載の光硬化型樹脂組成物により、加飾印刷が施された前面板と、タッチパネルまたは光学表示パネルとが貼り合わされた、光学表示体又はタッチセンサー。
【発明の詳細な説明】
【技術分野】
【０００１】
本発明は、加飾印刷が施された前面板と、光学表示パネル又はタッチパネルとの貼り合せに使用される光硬化型樹脂組成物、及び、これを用いて貼り合わせた光学表示体又はタッチセンサーに関する。
【背景技術】
【０００２】
ＬＣＤ等の光学表示パネルは、薄いガラス基板を使用しているために、ガラス基板の保護を目的として、前面板が設置される場合や、アプリケーションの拡大に伴い、表示パネルの前面には前面板だけではなく、タッチパネルが設置されることが多くなった。
【０００３】
前面板、光学表示パネル、タッチパネルの貼り合せには、粘着テープを用いる技術が使用されていたが、接着性や気泡の問題があるため、粘着テープを用いる技術に代わる方法として、液状樹脂を用いる技術が開発されている（特許文献１）。
【先行技術文献】
【特許文献】
【０００４】
【特許文献１】ＷＯ２０１０／０２７０４１号パンフレット
【発明の概要】
【発明が解決しようとする課題】
【０００５】
本発明者らは、従来技術の液状樹脂を使用して、加飾印刷が施された前面板と、光学表示パネル又はタッチパネルとを貼り合わせると、加飾印刷のインクが変色するという問題点があることを見出した。
【０００６】
したがって、本発明の課題は、加飾印刷が施された前面板と、光学表示パネル又はタッチパネルとを貼り合わせた場合に、加飾印刷のインクが変色するという問題点を改善する光硬化型樹脂組成物を提供することである。
【課題を解決するための手段】
【０００７】
本発明者らは、光重合性オリゴマー、光重合性モノマー及び光重合開始剤を含む光硬化型樹脂組成物において、該組成物中の水酸基含有光重合性モノマーの含量を調整することにより、上記の課題が解決されることを見出し、以下の本発明を完成した。
【０００８】
第１の本発明は、加飾印刷が施された前面板と、タッチパネルまたは光学表示パネルとの貼り合せ用の光硬化型樹脂組成物であって、光重合性オリゴマー、光重合性モノマー及び光重合開始剤を含み、該光硬化型樹脂組成物中の水酸基含有光重合性モノマーの含量が５．５質量％以下であることを特徴とする光硬化型樹脂組成物である。
【０００９】
第２の本発明は、さらに、可塑剤を含有する、上記第１の光硬化型樹脂組成物である。
【００１０】
第３の本発明は、光重合性オリゴマーが、ポリイソプレン（メタ）アクリレートオリゴマー、ポリブタジエン（メタ）アクリレートオリゴマー及びポリウレタン（メタ）アクリレートオリゴマーからなる群から選ばれた１種以上のオリゴマーである、上記第１又は第２の光硬化型樹脂組成物である。
【００１１】
第４の本発明は、光重合性モノマーが、（メタ）アクリレートモノマーからなる群から選ばれた１種以上のモノマーである、上記第１〜第３のいずれかの光硬化型樹脂組成物である。
【００１２】
第５の本発明は、上記第１〜第４のいずれかの光硬化型樹脂組成物により、加飾印刷が施された前面板と、タッチパネルまたは光学表示パネルとが貼り合わされた、光学表示体又はタッチセンサーである。
【発明の効果】
【００１３】
本発明によれば、加飾印刷のインクを変色することなく、加飾印刷が施された前面板と、タッチパネルまたは光学表示パネルとを貼り合わせることができる。
【図面の簡単な説明】
【００１４】
【図１】図１ａは、光硬化型樹脂組成物による、加飾印刷を施された前面板における加飾印刷のインクの変色をモデル的に試験する方法を示す図である。加飾印刷（２）を施されたガラス板（１）の加飾印刷面に光硬化型樹脂組成物を塗布し、その塗布面に別のガラス板（４）を配置し、光硬化型樹脂組成物の塗布部分におけるインクの変色を観察する。図１ｂは変色がある場合を示し、図１ｃは変色がない場合を示す。
【発明を実施するための形態】
【００１５】
本発明の光硬化型樹脂組成物は、加飾印刷が施された前面板と、タッチパネルまたは光学表示パネルとの貼り合せ用の光硬化型樹脂組成物である。
【００１６】
加飾印刷が施された前面板は、印刷用インクにより加飾された任意の前面板を含み得る。印刷用のインクは、任意のインクであり得、例えば、ポリ塩化ビニル系樹脂、ポリアミド系樹脂、ポリエステル系樹脂、ポリアクリル系樹脂、ポリウレタン系樹脂、ポリビニルアセタール系樹脂、ポリエステルウレタン系樹脂、セルロースエステル系樹脂、アルキド樹脂などの樹脂をバインダーとし、適切な色の顔料または染料を着色剤として含有する着色インキが挙げられる。加飾印刷の形成方法としては、オフセット印刷法、グラビア印刷法、スクリーン印刷法などの通常の印刷法などを用いることができる。好適なインクとして、帝国インク社製の「ＧＬＳ−ＨＦ」が挙げられる。
タッチパネル及び光学表示パネルは、任意のタッチパネル及び光学表示パネルであり得る。
【００１７】
本発明の光硬化型樹脂組成物は、前面板の加飾印刷面を介して、前面板とタッチパネルまたは光学表示パネルを貼り合せるための接着剤である。
【００１８】
本発明の光硬化型樹脂組成物は、光重合性オリゴマー、光重合性モノマー及び光重合開始剤を含み、該光硬化型樹脂組成物中の水酸基含有光重合性モノマーの含量が５．５質量％以下であることを特徴とする。
【００１９】
＜光重合性オリゴマー＞
光重合性オリゴマーは、光重合性のオリゴマーであれば特に限定されないが、ポリイソプレン（メタ）アクリレートオリゴマー、ポリブタジエン（メタ）アクリレートオリゴマー及びポリウレタン（メタ）アクリレートオリゴマーからなる群から選ばれた１種以上の（メタ）アクリレートオリゴマーであることが好ましい。
【００２０】
ポリイソプレン（メタ）アクリレートオリゴマーは、（メタ）アクリル変性ポリイソプレンとも呼ばれ、好ましくは１０００〜１０００００、より好ましくは１０００００〜５００００の分子量を有する。市販品として、例えば、クラレ社製の「ＵＣ−２０３」（分子量３６０００）がある。
【００２１】
ポリブタジエン（メタ）アクリレートオリゴマーは、（メタ）アクリル変性ポリブタジエンとも呼ばれ、好ましくは５００〜１０００００、より好ましくは１０００〜３００００の分子量を有する。市販品として、例えば、日本石油社製の「ＴＥ２０００」（分子量２０００）がある。
【００２２】
ポリウレタン（メタ）アクリレートオリゴマーは、（メタ）アクリル変性ポリウレタンとも呼ばれ、好ましくは１０００〜１０００００、より好ましくは１００００〜５００００の分子量を有する。市販品として、たとえば、ライトケミカル社製の「ＵＡ−１」がある。
【００２３】
（メタ）アクリレートオリゴマーとしては、ポリイソプレン（メタ）アクリレートオリゴマーが特に好ましい。
【００２４】
＜光重合性モノマー＞
光重合性モノマーは、光重合性のモノマーであれば特に限定されないが、（メタ）アクリレートモノマーであることが好ましい。
【００２５】
（メタ）アクリレートモノマーは、例えば、２−エチルヘキシル（メタ）アクリレート、ｎ−ブチル（メタ）アクリレート、ｉ−ブチル（メタ）アクリレート、ｔ−ブチル（メタ）アクリレート、ラウリル（メタ）アクリレート、アルキル（メタ）アクリレート、メトキシエチル（メタ）アクリレート、ベンジル（メタ）アクリレート、フェニル（メタ）アクリレート、エチレングリコールジ（メタ）アクリレート、ジエチレングリコールジ（メタ）アクリレート、トリエチレングリコールジ（メタ）アクリレート、１，３−ブチレングリコールジ（メタ）アクリレート、１，４−ブチレングリコールジ（メタ）アクリレート、ネオペンチルグリコールジ（メタ）アクリレート、１，６−ヘキサンジオールジ（メタ）アクリレート、ジシクロペンテニルオキシエチル（メタ）アクリレート、ノルボネン（メタ）アクリレートを例示できる。これらの（メタ）アクリレートフェノキシエチル（メタ）アクリレート（ＰＯ）、フェノキシポリエチレングリコール（メタ）アクリレート、シクロヘキシル（メタ）アクリレート（ＣＨ）、ノニルフェノールＥＯ付加物（メタ）アクリレート、メトキシトリエチレングリコール（メタ）アクリレート及びテトラヒドロフルフリル（メタ）アクリレートも使用できる。これらの（メタ）アクリレートモノマーは、１種類又は２種類以上を使用できる。
【００２６】
光重合性モノマーは、光重合性オリゴマー１００質量部に対して、好ましくは３０〜３００質量部、より好ましくは５０〜１５０質量部、最も好ましくは７０〜１２０質量部含まれる。
【００２７】
＜光重合開始剤＞
光重合開始剤としては、一般的な光重合開始剤が使用でき、例えば、１−［４−（２−ヒドロキシエトキシ）フェニル］−２−ヒドロキシ−２−メチル−１−プロパン−１−オン、１−ヒドロキシーシクロヘキシルーフェニル−ケトン、ベンゾフェノン、２，２−ジメトキシ−１，２−ジフェニルエタン−１−オン、２，４，６−トリメチルベンゾイルジフェニルホスフィンオキサイド、２，４，６−トリメチルベンゾイルフェニルエトキシホスフィンオキサイド、２−ベンジル−２−ジメチルアミノ−１−（４−モルホリノフェニル）ブタノン−１、２−ヒドロキシ−２−メチル−１−フェニル−プロパン−１−オン、２−メチル−１−［４−メチルチオ］フェニル］−２−モルホリノプロパンー１−オン、ベンゾインメチルエーテル、ベンゾインエチルエーテル、ベンゾインイソブチルエーテル、ベンゾインイソプロピルエーテル、ビス（２，４，６−トリメチルベンゾイル）−フェニルホスフィンオキサイド、２−ヒドロキシ−２−メチル−［４−（１−メチルビニル）フェニル］プロパノールオリゴマー、２−ヒドロキシ−２−メチル−［４−（１−メチルビニル）フェニル］プロパノールオリゴマー，２−ヒドロキシ−２−メチル−１−フェニル−１−プロパノン、イソプロピルチオキサントン、ｏ−ベンゾイル安息香酸メチル、［４−（メチルフェニルチオ）フェニル］フェニルメタン、２，４−ジエチルチオキサントン、２ークロロチオキサントン、ベンゾフェノン、エチルアントラキノン、ベンゾフェノンアンモニウム塩、チオキサントンアンモニウム塩、ビス（２，６−ジメトキシベンゾイル）−２，４，４−トリメチル−ペンチルホスフィンオキサイド、ビス（２，６−ジメトキシベンゾイル）−２，４，４−トリメチル−ペンチルホスフィンオキサイド、２，４，６−トリメチルベンゾフェノン、４−メチルベンゾフェノン、４，４’−ビスジエチルアミノベンゾフェノン、１，４ジベンゾイルベンゼン、１０−ブチル−２−クロロアクリドン、２，２’ビス（ｏ−クロロフェニル）４，５，４’，５’−テトラキス（３，４，５−トリメトキシフェニル）１，２’−ビイミダゾール、２，２’ビス（ｏ−クロロフェニル）４，５，４’，５’−テトラフェニル−１，２’−ビイミダゾール、２−ベンゾイルナフタレン、４−ベンゾイルビフェニル、４−ベンゾイルジフェニルエーテル、アクリル化ベンゾフェノン、ビス（η５−２，４−シクロペンタジエン−１−イル）−ビス（２，６−ジフルオロ−３−（１Ｈ−ピロール−１−イル）−フェニル）チタニウム、ｏ−メチルベンゾイルベンゾエート、ｐ−ジメチルアミノ安息香酸エチルエステル、ｐ−ジメチルアミノ安息香酸イソアミルエチルエステル、活性ターシャリアミン、カルバゾール・フェノン系光重合開始剤、アクリジン系光重合開始剤、トリアジン系光重合開始剤、ベンゾイル系光重合開始剤などを例示できる。これらの光重合開始剤の１種類または２種類以上を使用できる。
【００２８】
本発明において、好ましい光重合開始剤として、２，４，６−トリメチルベンゾイルフェニルエトキシホスフィンオキサイド、１−ヒドロキシーシクロヘキシルーフェニル−ケトンが挙げられ、それぞれを単独でも使用してもよいし、組み合わせてもよい。
【００２９】
光重合開始剤の量は、光重合性オリゴマー及び光重合性モノマーの合計１００質量部に対して、好ましくは０．１〜５０質量部以下、より好ましくは０．５〜４０質量部以下、更に好ましくは１〜２０質量部である。
【００３０】
＜水酸基含有光重合性モノマー＞
本発明の光硬化型樹脂組成物は、該光硬化型樹脂組成物中の水酸基含有光重合性モノマーの含量が５．５％質量以下である。水酸基含有光重合性モノマーの含量は、好ましくは４．０％質量％以下、より好ましくは３．０質量％以下である。
【００３１】
水酸基含有光重合性モノマーは、水酸基を含有し、光重合性を有する任意のモノマーを意味する。水酸基含有光重合性モノマーとしては、たとえば、２−ヒドロキシエチル（メタ）アクリレート、２−ヒドロキシプロピル（メタ）アクリレート、２−ヒドロキシブチル（メタ）アクリレート、４−ヒドロキシブチル（メタ）アクリレートなどが挙げられる。
【００３２】
＜可塑剤＞
本発明の光硬化型樹脂組成物は、さらに、可塑剤を含むことができる。本発明の光硬化型接着組成物は、可塑剤を含むことにより、その弾性率を制御することができる。
【００３３】
可塑剤として、光重合性オリゴマーと相溶するポリマー、オリゴマー、フタル酸エステル類、ヒマシ油類等が挙げられる。オリゴマー又はポリマーとして、ポリイソプレン系、ポリブタジエン系又はキシレン系のオリゴマー又はポリマーを例示できる。これらの可塑剤は、クラレからＬＩＲシリーズ、デグッサ社からポリオイルシリーズとして市販されている。これらの可塑剤は１種類または２種類以上を使用できる。
【００３４】
可塑剤は、光重合性オリゴマー及び光重合性モノマーの合計１００質量部に対して、好ましくは５００質量部以下、より好ましくは３００質量部以下、更に好ましくは２５０質量以下部含まれる。
【００３５】
＜その他の成分＞
本発明の光硬化型樹脂組成物は、さらに、ヒンダードアミン、接着付与剤、酸化防止剤等の慣用の添加剤を含有できる。
【００３６】
ヒンダードアミンとして、例えば、下式の構造：
【化１】
2013203843.tif 000002
（式中、Ｒ5は水素原子、炭素原子数１〜１２の直鎖若しくは分岐のアルキル基、又は、炭素原子数１〜１２の直鎖若しくは分岐のアルコキシ基を表し、Ｒ6はカーボネート基、又は、１〜４価の有機カルボン酸のカルボキシル基から水素原子を除いた残基を表し、ｎは１〜４の整数を表す。）で示される化合物が挙げられる。
【００３７】
ヒンダードアミンの市販品としては、テトラキス（１，２，２，６，６−ペンタメチル−４−ピペリジル）１，２，３，４−ブタンテトラカルボキシレート（ＡＤＥＫＡ社製、商品名アデカスタブ ＬＡ−５２）、テトラキス（１，２，２，６，６−ペンタメチル−４−ピペリジル）ブタン−１，２，３，４−ブタンテトラカルボキシレート（ＡＤＥＫＡ社製、商品名アデカスタブ ＬＡ−５７）、１，２，２，６，６−ペンタメチル−４−ピペリジル、及びトリデシル−１，２，３，４−ブタンテトラカルボキシレート（ＡＤＥＫＡ社製、商品名アデカスタブ ＬＡ−６２）、２，２，６，６−テトラメチル−ピペリジノールとトリデシルアルコールと１，２，３，４−ブタンテトラカルボン酸との縮合物（ＡＤＥＫＡ社製、商品名アデカスタブ ＬＡ−６７）、１，２，３，４−ブタンテトラカルボン酸と２，２，６，６−テトラメチル−４−ピペリジノールとβ，β，β，β−テトラメチル−３，９−（２，４，８，１０−テトラオキサスピロ［５，５］ウンデカン）−ジエタノールとの縮合物（ＡＤＥＫＡ社製、商品名アデカスタブ ＬＡ−６８ＬＤ）、デカン二酸ビス（２，２，６，６−テトラメチル−４−ピペリジル）（ＡＤＥＫＡ社製、商品名アデカスタブ ＬＡ−７７Ｙ、チバ・スペシャルティ・ケミカルズ社製、商品名ＴＩＮＵＶＩＮ １２３）、１，２，２，６，６−ペンタメチル−４−ピペリジルメタクリレート（ＡＤＥＫＡ社製、商品名アデカスタブ ＬＡ−８２、日立化成社製、商品名FA-711MM）、２，２，６，６−テトラメチル−４−ピペリジルメタクリレート（ＡＤＥＫＡ社製、商品名アデカスタブ ＬＡ−８７、日立化成社製、商品名FA-712HM）、高分子量ヒンダードアミン系光安定剤（チバ・スペシャルティ・ケミカルズ社製、商品名ＣＨＩＭＡＳＳＯＲＢ １１９ＦＬ、ＣＨＩＭＡＳＳＯＲＢ ２０２０ＦＤＬ、）、ポリ［｛６−（１，１，３，３−テトラメチルブチル）アミノ−１，３，５−トリアジン−２，４−ジイル｝｛（２，２，６，６−テトラメチル−４−ピペリジル）イミノ｝ヘキサメチレン｛（２，２，６，６−テトラメチル−４−ピペリジル）イミノ｝］（チバ・スペシャルティ・ケミカルズ社製、商品名ＣＨＩＭＡＳＳＯＲＢ ９４４ＦＤＬ）、高分子立体障害型アミン誘導体（チバ・スペシャルティ・ケミカルズ社製、商品名ＴＩＮＵＶＩＮ ６２２ＬＤ）、２−（３，５−ジ−ｔ−ブチル−４−ヒドロキシベンジル）−２−ｎ−ブチルマロン酸ビス（１，２，２，６，６−ペンタメチル−４−ピペリジル）（チバ・スペシャルティ・ケミカルズ社製、商品名ＴＩＮＵＶＩＮ１４４）、ビス（１，２，２，６，６−ペンタメチル−４−ピペリジニル）セバケート（チバ・スペシャルティ・ケミカルズ社製、商品名ＴＩＮＵＶＩＮ ７６５）、ビス（２，２，６，６−テトラメチル−４−ピペリジル）セバケート（チバ・スペシャルティ・ケミカルズ社製、商品名ＴＩＮＵＶＩＮ ７７０）などが入手できる。
【００３８】
接着付与剤として、シランカップリング剤、例えば、ビニルトリメトキシシラン、２−（３，４−エポキシシクロヘキシル）エチルトリメトキシシラン、３−グリシドキシプロピルトリメトキシシラン、３−グリシドキシプロピルメチルジエトキシシラン、３−グリシドキシプロピルトリエトキシシラン、ｐ−スチリルトリメトキシシラン、３−メタクリロキシプロピルメチルジメトキシシラン、３−メタクリロキシプロピルトリメトキシシラン、３−メタクリロキシプロピルメチルジエトキシシラン、３−メタクリロキシプロピルトリエトキシシラン、３−アクリロキシプロピルトリメトキシシラン、Ｎ−２−（アミノエチル）−３−アミノプロピルメチルジメトキシシラン、Ｎ−２−（アミノエチル）−３−アミノプロピルトリメトキシシラン、Ｎ−２−（アミノエチル）−３−アミノプロピルトリエトキシシラン、３−アミノプロピルトリメトキシシラン、３−アミノプロピルトリエトキシシラン、３−トリエトキシシリル−Ｎ−（１，３−ジメチル−ブチリデン）プロピルアミン、Ｎ−フェニル−３−アミノプロピルトリメトキシシラン、３−ウレイドプロピルトリエトキシシラン、３−クロロプロピルトリメトキシシラン、３−メルカプトプロピル、メチルジメトキシシラン、３−メルカプトプロピルトリメトキシシラン、ビス（トリエトキシシリルプロピル）テトラスルフィド、３−イソシアネートプロピルトリエトキシシランなどを例示できる。これらの接着付与剤の１種類または２種類以上を使用できる。
【００３９】
酸化防止剤としては、ＢＨＴ、２，４−ビス−（ｎ−オクチルチオ）−６−（４−ヒドロキシ−３，５−ジ−ｔ−ブチルアニリノ）−１，３，５−トリアジン、ペンタエリスリチル・テトラキス［３−（３，５−ジ−ｔ−ブチル−４−ヒドロキシフェニル）プロピオネート］、２，２−チオ−ジエチレンビス［３−（３，５−ジ−ｔ−ブチル−４−ヒドロキシフェニル）プロピオネート］、トリエチレングリコール−ビス［３−（３−ｔ−ブチル−５−メチル−４−ヒドロキシフェニル）プロピオネート］、１，６−ヘキサンジオール−ビス［３−（３，５−ジ−ｔ−ブチル−４−ヒドロキシフェニル）プロピオネート］、オクタデシル−３−（３，５−ジ−ｔ−ブチル−４−ヒドロキシフェニル）プロピオネート、Ｎ，Ｎ’−ヘキサメチレンビス（３，５−ジ−ｔ−ブチル−４−ヒドロキシ−ヒドロシンナマミド）、１，３，５−トリメチル−２，４，６−トリス（３，５−ジ−ｔ−ブチル−４−ヒドロキシベンジル）ベンゼン、トリス−（３，５−ジ−ｔ−ブチル−４−ヒドロキシベンジル）−イソシアヌレート、オクチル化ジフェニルアミン、２，４，−ビス［（オクチルチオ）メチル］−Ｏ−クレゾール、イソオクチル−３−（３，５−ジ−ｔ−ブチル−４−ヒドロキシフェニル）プロピオネート、ジブチルヒドロキシトルエンを例示できる。これらの酸化防止剤は１種類または２種類以上で使用できる。
【００４０】
本発明の光硬化型樹脂組成物は、接着すべき材料の構造によって接着面に塗布した接着組成物の一部に光が当たらない場合には、光が当たるところは光で硬化させ、光の当たらないところは有機過酸化物を添加して熱で硬化させるような、光硬化と熱硬化の併用タイプの樹脂組成物にできる。有機過酸化物の例としてケトンパーオキサイド系、パーオキシケタール系、ハイドロパーオキサイド系、ジアルキルパーオキサイド系、ジアシルパーオキサイド系、パーオキシエステル系、パーオキシジカーボネート系などが例示できる。これらの有機化酸化物は、１種類または２種類以上を使用できる。これらの有機化酸化物は１種類または２種類以上を使用でき、その量は、光重合性オリゴマー及び光重合性モノマーの合計１００質量部に対して、好ましくは０．１〜１０質量部、より好ましくは０．５〜５質量部である。上記の有機過酸化物の硬化促進剤として、ナフテン酸金属錯体、ジメチルアニリン、４級アンモニウム塩、リン酸エステル類を使用できる。
【００４１】
本発明の光硬化型樹脂組成物は、光学表示体又はタッチセンサーにおける接着剤として使用できる。たとえば、加飾印刷面を介した、加飾印刷が施された前面板と光学表示パネルまたはタッチパネルとの貼り合せ用として用いて、光学表示体またはタッチセンサーを製造できる。貼り合わせは、通常の方法によって行うことができる。
【００４２】
本発明は、上記の光硬化型樹脂組成物で貼り合わせた、加飾印刷が施された前面板及び光学表示パネルを含む光学表示体、又は加飾印刷が施された前面板及びタッチパネルを含むタッチセンサーにも関係する。これらの光学表示体及びタッチパネルは、例えば、テレビ、デジカメ、携帯電話、パソコン、モニター、テレビなどの電子機器に組み込むことができる。
【実施例】
【００４３】
本発明を以下の実施例により説明するが、本発明はこれらの実施例に限定されない。
【００４４】
（実施例１〜８及び比較例１〜２）
表１〜表３に示した成分を表１〜表３に示した量（質量基準）で配合して実施例１〜８及び比較例１〜２の光硬化型樹脂組成物を得た。
【００４５】
【表１】
2013203843.tif 000003
ＦＡ−７１１ＭＭ：ペンタメチルピペリジルメタクリレ−ト
ＨＯＰ：２−ヒドロキシプロピルメタクリレート
Ｉ−１８４：１−ヒドロキシーシクロヘキシルーフェニル−ケトン
ＵＣ−２０３：ポリイソプレンメタクリレートオリゴマー
Ｌ−ＬＩＲ：液状ポリイソプレン
ポリオイル１１０：液状ポリブタジエン
【００４６】
【表２】
2013203843.tif 000004
【００４７】
【表３】
2013203843.tif 000005
ＨＯＢ：２−ヒドロキシブチルメタクリレート
ＱＭ−６５７：ジシクロペンテニルオキシエチルメタクリレート
【００４８】
（試験例）加飾印刷のインクの変色
試験方法：片面の全面をインク（帝国インキ社製の「ＧＬＳ−ＨＦ」）で印刷を施したガラス板のインク面上に、実施例１〜８及び比較例１〜２の各光硬化性樹脂組成物を１滴塗布し、塗布面に同じ大きさの別のガラス板を配置した（図１ａ参照）。配置１２時間後に、図１ａに示した方向からインクの変色状態を目視で観察した。図１ｂのように、光硬化性樹脂組成物を塗布した部分とその他の部分に色の差があれば「変色あり」とし、図１ｃのように、光硬化性樹脂組成物を塗布した部分とその他の部分に色の差がなければ、「変色なし」とした。
試験結果：加飾印刷のインクの変色試験の結果を表１〜３に示した。
【産業上の利用可能性】
【００４９】
本発明によれば、加飾印刷のインクを変色することなく、加飾印刷が施された前面板と、タッチパネルまたは光学表示パネルとを貼り合わせることができるので、本発明は、光学表示体又はタッチセンサーの貼り合わせに有用である。
【符号の説明】
【００５０】
１：ガラス板
２：加飾印刷
３：光硬化性樹脂組成物
４：ガラス板
【図１】
2013203843.tif 000006